(57)【特許請求の範囲】
【請求項１】
フレキシブルなエラストマー製品の表面を潤滑性組成物で処理することからなるフレキシブルなエラストマー製品の処理方法であって、前記潤滑性組成物が、アセチレンジオールと、有機変性シリコーン、アミノ変性シリコーンおよびカチオン性界面活性剤からなる群から選ばれた少なくとも一つの化合物とを含むことを特徴とするフレキシブルなエラストマー製品の処理方法。
【請求項２】
着用者に接触する表面を有するフレキシブルなエラストマー製品であって、湿った皮膚に対して前記着用者に接触する表面の潤滑性を十分に向上させるように潤滑性組成物が前記着用者に接触する表面に塗布されてなり、前記潤滑性組成物が、アセチレンジオールと、有機変性シリコーン、アミノ変性シリコーンおよびカチオン性界面活性剤からなる群から選ばれた少なくとも一つの化合物とを含むことを特徴とするフレキシブルなエラストマー製品。
【請求項３】
粉末潤滑剤を使用することなしに、湿った、あるいは乾燥した哺乳類の組織に対してスリップ特性を示すフレキシブルな製品であって、着用者に接触する表面を有し、エラストマー物質からなる基体層と、湿った面に対してスリップ性を付与する量の潤滑性組成物であり、前記着用者に接触する表面に塗布されている潤滑性組成物と、を有してなり、前記潤滑性組成物が、アセチレンジオールと、有機変性シリコーン、アミノ変性シリコーンおよびカチオン性界面活性剤からなる群から選ばれた少なくとも一つの化合物とを含むことを特徴とするフレキシブルなエラストマー製品。
【発明の詳細な説明】
【０００１】
【発明の属する技術分野】
本発明は、フレキシブルなエラストマー製品（例えば、フィルム製品）に係り、特に、医療用手袋に関するものであり、この医療用手袋は、粉末潤滑剤なしで、本明細書に記載された処理に基づかない同様の製品あるいはフィルムに比較して、乾燥または湿った表面の両方、特に着用者の皮膚または他の組織に対する向上した潤滑性（“スリップ性”）を示すものである。また、本発明は、このような製品の製造方法に関するものである。さらに、本発明は、潤滑性組成物および潤滑性組成物によるフレキシブルなエラストマー製品の処理方法に関するものである。
【０００２】
【従来の技術】
一般に、エラストマー製品の表面は、乾燥した皮膚や、他の哺乳類の組織などの、乾燥した表面に対して、かなり低い潤滑性を示す。これらの特性は、表面摩擦によるものである。さらに、多くのエラストマー製品や表面は、湿った表面に対して、かなり低い潤滑性を示す。摩擦係数が高いということは、乾燥した、あるいは湿った皮膚に手袋を着用する場合などの、エラストマー表面が別の表面上を滑動しなければならない場合には、明らかな欠点となる。このことは、特に、実験用手袋や外科医用の手袋などの医療用手袋を使用する場合に、特に重要である。これらの手袋は、手の感覚を確保するために、比較的ぴったりと着用される。さらに、ほとんどの外科医は、外科医用の手袋を、手をこすり洗いした後に、十分に乾かすことなしに、手に着用するので、外科医の手は明らかに湿った状態で、手袋を着用する。したがって、このような場合において有用なエラストマー物質は、乾燥した表面に対する向上した潤滑性（“乾燥スリップ性”）を示さなければならないし、湿った表面に対する向上した潤滑性（“湿ったスリップ性”）を示さなければならず、また、必須とする機械的特性を示さなければならない。従来技術では、粉末潤滑剤を用いずにこれらの要求を満たす手袋を製造する様々な方法が試みられてきた。
【０００３】
その一つの試みは、ゴム手袋の表面を塩素や臭素でハロゲン化して、スリップ性を付与する、すなわち、ゴム手袋の粘着性を低減するとともに、摩擦係数を低下するものである。ハロゲンとして塩素を用いる場合は、従来技術は、ゴム手袋を処理する塩素化水の製法とその使用を開示している。このような方法には、（１）水性混合液中に塩素ガスを直接注入し、（２）高濃度の漂白粉末と塩化アルミニウムとを水に混合し、（３）塩水電気分解により塩素化水を生成し、（４）酸性漂白すること、が含まれている。例えば、米国特許第３，４１１，９８２号公報（Kavalir)、第３，７４０，２６２号公報（Agostinelli)、第３，９９２，２２１号公報(Homsyら；塩素ガスで外側表面を処理）、第４，５９７，１０８号公報（Momose）、および第４，８５１，２６６号公報（Momose）を参照されたい。しかしながら、塩素化によって得られる表面は、湿ったスリップ性が非常に低い。
【０００４】
他の従来のゴム手袋は、内部表面に結合されたスリップ層を有するゴム手袋である。微粒子状の潤滑剤が埋設されたエラストマー物質からなる内部層を有する手袋の例は、米国特許第４，０７０，７１３号公報（Stockum)、第４，１４３，１０９号公報（Stockum)、第５，２８４，６０７号公報（Chen）および第５，３９５，６６６号公報（Brindle;同時に界面活性剤を含んでいるが、イオン性界面活性剤は推奨されていない）に開示されており、内部表面に結合されている様々なスリップ性ポリマーコーティング層を有する外科医用手袋が開示されているのは、米国特許第３，８１３，６９５号公報（Podellら；内部層は、ヒドロゲルポリマーなどの親水性のプラスチック物質からなる）、第３，８５６，５６１号公報（Esemplare ら；内部層は、塩化ビニルまたは塩化ビニリデンとアルキルアクリレートとのコポリマーからなる）、第４，３０２，８５２号公報（Joung)、第４，４８２，５７７号公報(Goldsteinら）、第４，４９９，１５４号公報（James ら；内部層に特別なヒドロゲルポリマーを使用しており、この内部層は、次ぎにカチオン性界面活性剤すなわち脂肪族アミンで処理される）および第４，５７５，４７６号公報（Podellら；ヒドロゲルポリマーからなる内部層がカチオン性、アニオン性または非イオン性界面活性剤により処理される）である。これら従来技術は本発明と異なる。
【０００５】
【発明が解決しようとする課題】
本発明は、前記事情に鑑みて成されたもので、その課題は、粉末潤滑剤なしで従来のフレキシブルなエラストマー製品に比較して、乾燥または湿った表面の両方、特に着用者の皮膚または他の組織に対する向上した潤滑性（“スリップ性”）を示すフレキシブルなエラストマー製品およびその製造方法、さらに、そのための潤滑性組成物および潤滑性組成物によるフレキシブルなエラストマー製品の処理方法を提供することにある。本発明の製品としては、特に医療用の手袋であり、その他のものとしては医療用のフィルム状製品もある。
【０００６】
【課題を解決するための手段】
本発明によれば、粉末潤滑剤を用いずに、湿ったあるいは乾燥した哺乳類の組織に対してスリップ特性を示すフレキシブルな製品が提供される。この製品は、エラストマー物質を有し、着用者に接触する表面を有する基体層と、前記着用者に接触する表面に塗布された、湿った面に対してスリップ性を付与する量の潤滑性組成物と、からなる。前記潤滑性組成物は、第１の組成物と第２の組成物とからなる群から選ばれ、前記第１の組成物がアセチレンジオールと有機変性シリコーン、アミノ変性シリコーンおよびカチオン性界面活性剤、好ましくは１−ヘキサデシルピリジニウムクロライド一水和物からなる群から選ばれた少なくとも一つの化合物と、からなり、前記第２の組成物が、カチオン性界面活性剤、好ましくは１−ヘキサデシルピリジニウムクロライド一水和物と、有機変性シリコーン、アミノ変性シリコーンおよびアセチレンジオールからなる群から選ばれた少なくとも一つの化合物と、からなる。
【０００７】
一実施例では、前記製品は外科医用の手袋である。前記エラストマーは、天然の、または合成のエラストマーでよく、好ましくは、天然ゴム、ポリウレタン、共役ジエンのホモポリマー、少なくとも二つの共役ジエンのコポリマー、少なくとも一つの共役ジエンと少なくとも一つのビニルモノマーとのコポリマー及びそれらの組み合わせからなる群から選ばれる。前記共役ジエンは、ハロゲン化された共役ジエン類、例えば、クロロプレンなどのようにヘテロ原子を含んでもよい。好適な共役ジエン類には、ブタジエン、イソプレンおよびクロロプレンが、含まれる。好適なビニルモノマーには、アルケニルアレーン類、例えば、スチレン、アルキレン類、例えば、エチレンおよびプロピレン、およびアクリロニトリルが、含まれる。前記エラストマーに関した“それらの組み合わせ”なる用語は、単一層におけるそれらの物理的組み合わせやそれらの積層の組み合わせ、例えば、天然ゴムの層の上に形成もしくは該層に接着されたポリウレタン層を有する多層エラストマー製品を含んでいる。
【０００８】
本発明によれば、また、フレキシブルなエラストマー製品の処理方法が提供される。この方法は、（ａ）前記製品の表面を洗浄により清浄にし；（ｂ）前記製品の表面を塩素化し；（ｃ）前記製品の表面および残留塩素を中和し；そして（ｄ）前記製品の表面を潤滑性組成物により処理する、工程を有する。
【０００９】
前記潤滑性組成物は、第１の組成物と第２の組成物とからなる群から選ばれ、前記第１の組成物がアセチレンジオールと、有機変性シリコーン、アミノ変性シリコーンおよびカチオン性界面活性剤、好ましくは１−ヘキサデシルピリジニウムクロライド一水和物（セチルピリジニウムクロライドとしても知られている）からなる群から選ばれた少なくとも一つの化合物と、からなり、前記第２の組成物がカチオン性界面活性剤、好ましくは１−ヘキサデシルピリジニウムクロライド一水和物と、有機変性シリコーン、アミノ変性シリコーンおよびアセチレンジオールからなる群から選ばれた少なくとも一つの化合物と、からなる。
【００１０】
前記製品が予め塩素化されるか、塩素化を必要としないか、塩素化が禁じられている場合には、工程（ｂ）と（ｃ）を省いてもよい。前記製品が成形されたときに離型剤として粉末を用いない場合には、洗浄工程（ａ）を省いてもよい。
【００１１】
前記潤滑性組成物で処理した粉末潤滑剤を用いない医療用手袋は、現在、市場にある塩素化した外科医用の手袋に比較して、湿った／乾燥した状態での着用に対して優れた滑り性を発揮する。
【００１２】
【発明の実施の形態】
本発明は、外科用、試験用および歯科用の手袋、コンドーム、包帯、カテーテル、尿管、シースおよびシース型の失禁器具、および他のフィルム製品などの哺乳類の組織に一部または全体が接触して使用されるに適したフレキシブルなエラストマー製品を対象とする。さらに、それぞれの製品が使用される状況下で好適となるように、着用者に対して内部および／または外部表面を有する製品、そのようなものに限定されるわけではないが、そのような製品の一つの表面またはそれ以上の表面に前記の湿った／乾燥した面に対するスリップ性を付与する物質は設けられる。
【００１３】
この説明の目的のために、製品、特に手袋の前記外部表面は、着用した場合の使用状態にある手袋の外部表面になる表面として定義される。前記内部表面は、着用した場合に着用者の皮膚に当接する表面として定義される。カテーテルや尿管の場合は、前記の逆が正しいこととなる。すなわち、外部表面は、着用者の組織と接触する表面である。両義にとれるのを避けるために本明細書では、以後、“着用者に接触する表面”という用語を使用する。“組織”という用語には、皮膚や限定のない上皮が含まれる。
【００１４】
前記基体層に用いられるエラストマーは天然または合成のゴムでよい。限定なしで、合成ゴムには、ポリウレタン、共役ジエンのホモポリマー、少なくとも二つの共役ジエンからなるコポリマー、少なくとも一つの共役ジエンと少なくとも一つのビニルモノマーとのコポリマー、およびそれらの組み合わせ、が含まれる。
【００１５】
前記共役ジエンは、好ましくは、４から８の炭素原子を含むジエンである。このような好適な共役ジエンには、１，３−ブタジエン（ブタジエン）、２−メチル−１，３−ブタジエン（イソプレン）、２，３−ジメチル−１，３−ブタジエン、１，３−ペンタジエン（ピペリレン）、１、３ーヘキサジエン、および類似化合物が含まれる。この共役ジエンはヘテロ原子を含んでもよい。このような共役ジエンには、ハロゲン化物、例えば、クロロプレンが含まれる。このような共役ジエンの混合物も同様に使用できる。好適な共役ジエンは、ブタジエン、イソプレンおよびクロロプレンである。
【００１６】
少なくとも一つの共役ジエンと共重合して合成ゴムを調製するために、全てのビニルモノマーを、得られるコポリマーがエラストマーである限り用いることができる。限定なしで、このようなビニルモノマーには、アルキレン類、アルケニルアレーン類、およびアクリロニトリル、が含まれる。好適なアルキレンは、エチレン、プロピレンおよびブチレン類である。好適なアルケニルアレーン類はモノアルケニルアレーン類である。“モノアルケニルアレーン”という用語は特にスチレンなどのベンゼン列の化合物およびその類似化合物、および、ｏ−メチルスチレン、ｐ−メチルスチレン、ｐ−ｔｅｒｔ−ブチルスチレン、１，３−ジメチルスチレン、アルファ−メチルスチレンおよび他の環式アルキル化スチレン類を含む同族体、特に環式メチル化スチレン類、およびビニルナフタレン、ビニルアントラセンおよび類似化合物などの他のモノアルケニル多環式方向族化合物、を含むものとする。好適なモノアルケニルアレーン類には、スチレンおよびメチルスチレンなどのモノビニル一環式アレーン類であり、スチレンが特に好適である。
【００１７】
前記コポリマーはランダム、テーパーもしくはブロックコポリマーでよい。前記コポリマーがブロックコポリマーである場合には、それらの各ブロックは、各ブロックがそのブロックを特徴づけるモノマーの少なくとも一つのクラスに優位を占める限り、ホモポリマー、ランダムコポリマーまたはテーパーコポリマーでよいことが分かる。例えば、アルケニルアレーンのブロックは、そのブロックが独立にアルケニルアレーン類に優位を占める限り、スチレン／アルファ−メチルスチレン・コポリマー・ブロック、またはスチレン／ブタジエン・ランダムもしくはテーパーコポリマー・ブロックを有してよい。
【００１８】
好適なゴムは、天然ゴム、およびポリウレタン、ネオプレン、ニトリルゴム、スチレンとブタジエンとのブロックコポリマー、特に、スチレン−ブタジエン−スチレンブロックコポリマー、およびスチレンとイソプレンとのコポリマー、特にスチレン−イソプレン−スチレンブロックコポリマーを含む合成ゴムである。天然ゴムおよびポリウレタンがより好ましく、天然ゴムが最も好ましい。ネオプレンは前記共役ジエンであるクロロプレンのホモポリマーである。ニトリルゴムは、前記共役ジエンであるブタジエンと前記ビニルモノマーであるアクリロニトリルとのコポリマーである。
【００１９】
アルケニルアレーン（“Ａ”ブロック）と共役ジエン（“Ｂ”ブロック）との前記ブロックコポリマーは、好ましくは、網状に形成、すなわち、少なくとも二つのＡブロックと少なくとも一つのＢブロックとが網状に形成される。このようなブロックコポリマーの最も簡単な形状はＡ−Ｂ−Ａであり、それは三ブロックコポリマーである。このような合成ゴムでは、前記Ａブロックは、熱力学的に前記Ｂブロックと相溶性がなく、得られるゴムは２つの相から構成される。すなわち、領域と呼称される、連続したエラストマー相（Ｂブロック）と、基本的に不連続な、硬く、ガラス状のプラスチック相（Ａブロック）とから構成される。これらの領域は、多数のブロックコポリマー鎖の末端にアンカーする物理的架橋として作用する。前記Ａ−Ｂ−ＡブロックコポリマーはＢブロックによって分けられる二つのＡブロックを有しているので、領域構成は二つのＡブロックによりＢブロックは固定され、その位置に絡められて網状構造を形成する結果となる。このような現象により、前記Ａ−Ｂ−Ａゴムは、分散した反応性充填微粒子を含む慣用手段により加硫されたゴムと同様に挙動する。そのため、これらのポリマーは、熱可塑性プラスチック形成装置の中で扱うことができ、多数の比較的安価な溶媒に溶かすことができる。さらに、このタイプのポリマーを用いる場合には、前記加硫工程は省略してもよく、加硫されたくずゴムと違ってこれらの熱可塑性エラストマーの処理工程から出たくずゴムは、次の使用のためにリサイクルすることができる。
【００２０】
前記ブロックコポリマーは、全ての周知のブロック重合法または共重合法によって製造することができる。その方法には、周知の連続モノマー添加法、漸増モノマー添加法またはカップリング法が含まれ、これらは、例えば、米国特許第３，２５１，９０５号、第３，３９０，２０７号、第３，５９８，８８７号および第４、２１９、６２７号公報に開示されており、参考例としてその開示内容が本明細書に引用されている。前記ブロックコポリマーの当業者には周知であるように、テーパーコポリマーブロックは、共役ジエンとアルケニルアレーンモノマーとをそれらの共重合反応速度の差異を用いて共重合することによって、前記多重ブロックコポリマー内に組み込むことができる。多数の特許が前記テーパーコポリマーブロックを含む多重コポリマーの調製を説明しており、それらには、米国特許第３，２５１，９０５号、第３，２６５，７６５号、第３，６３９，５２１号および第４，２０８，３５６号公報があり、参考例として、それらの開示内容は本明細書に引用されている。
【００２１】
前述のポリマーとコポリマーは、必要であれば、前述の方法によって容易に調製することができることが分かる。しかし、多数のこれらポリマーおよびコポリマーは市販品を手に入れることができ、例えば、ＫＲＡＴＯＮ（商標）ポリマーがシェルオイルカンパニーから入手でき、このような市販の製品を用いることにより全工程に含まれる多くの処理工程を低減する助けとなるので、通常市販のポリマーを用いることが好ましい。
【００２２】
前記外科医用手袋のエラストマー基体層の典型的な厚みは、約３０ミクロンから約４００ミクロンであり、好ましくは、約１００ミクロンから約３５０ミクロンである。外科用手袋は、約１５０ミクロン厚である傾向があり整形外科用の手袋は約３００ミクロン厚である傾向にある。
【００２３】
少なくとも本質的に粉末潤滑剤を用いず、好ましくは塩素化されている前記フレキシブルなエラストマー製品に湿った面に対するスリップ特性を与えるためには、この製品を潤滑性組成物により処理する。これには、２つの好適な成分の組み合わせがある。第１の組成は、（１）アセチレンジオールと、（２）有機変性シリコーン、アミノ変性シリコーン、および１−ヘキサデシルピリジニウムクロライド一水和物からなる群から選ばれる少なくとも一つの化合物と、を含む（すなわち、少なくともこれらを有する）。第２の組成は、（１）１−ヘキサデシルピリジニウムクロライド一水和物と、（２）有機変性シリコーン、アミノ変性シリコーン、およびアセチレンジオールからなる群から選ばれる少なくとも一つの化合物と、を含む。この潤滑性組成物は、好ましくは、水溶液または分散液である。
【００２４】
前記化合物、１−ヘキサデシルピリジニウムクロライド一水和物（ＣＡＳ Ｎｏ．６００４−２４−６）は、市販のカチオン性界面活性剤である。他の好適なカチオン性界面活性剤には、６から１８の炭素原子を含むアルキル、アラルキル、アリル、またはシクロアルキル基などの少なくとも一つの親油性部分と、置換アンモニウム基（例えば、テトラ−アルキルアンモニウム、ピリジニウム、または類似の基）などの親水性部分からなるものが含まれる。存在する対抗イオンは、着用者の組織と適合性のあるものであるべきであり、例えば、塩化物または他のハロゲン化物が可能である。
【００２５】
好適なカチオン性界面活性剤は、少なくとも一つのＣ8 −Ｃ18ヒドロカルビル（アルキル、アリル、アラルキルまたはシクロアルキル）基を有する第四級アンモニウム化合物であり、好適なヒドロカルビル基はヘキサデシル基である。前記ヒドロカルビル基はヘテロ環式環（ピリジン、モルフォリン、またはイミダゾリン環）の一部である第四級窒素原子に取り付けてもよい。
【００２６】
前述のように特に好適な界面活性剤はヘキサデシルピリジニウムクロライドである。他の好適な界面活性剤には、ベンザルコニウムクロライド、ヘキサデシルトリメチルアンモニウムクロライド、ドデシルピリジニウムクロライド、対応の臭化物、ヒドロキシエチルヘプタデシルイミダゾリウムハライド、ココナッツアルキルジメチルアンモニウムベタイン、およびココアミノプロピルベタインが含まれる。
【００２７】
界面活性剤の混合物も使用することができる。前記カチオン性界面活性剤、例えば、好適なセチルピリジニウムクロライドの濃度は、約０．０５重量％から約２．５重量％の範囲である。約０．２５重量％から約０．７５重量％の範囲、例えば、０．５％、のセチルピリジニウムクロライド溶液が好適である。
【００２８】
本発明に有用なアセチレンジオールは、アセチレン第三級グリコールおよびアセチレン第三級グリコールのエチレンオキサイド付加物である。好ましくは、本発明の実施に用いるアセチレンジオールは、下記構造式に示されるものである。
【化１】
0003729305.tif 000002
【００２９】
式中、Ｒ1 およびＲ4 は３から１０の炭素原子を含むアルキルラジカルであり、Ｒ2 およびＲ3 はメチルおよびエチルからなる群から選ばれるものであり、ｘおよびｙは合計で０〜６０の範囲を持ち、包括的にｙ＝ｘ＝０の場合はこのアセチレン第三級グリコールを示す。好適な場合では、Ｒ1 およびＲ4 は、それぞれ３〜４の炭素原子を有するアルキルラジカルであり、Ｒ2 およびＲ3 はメチル基である。これらのアセチルジオールを製造するためのこれ以上の実施例および合成方法は、米国特許第３，２６８，５９３号公報(Carpenterら）、および第３，２９３，１９１号公報(Carpenterら）に開示されており、これらは参考例として本明細書に引用されている。
【００３０】
本発明に有用なアセチレンジオールは、好ましくは、主鎖として１０−炭素鎖を有しその中央に炭素−炭素三重結合を有するとともに、前記三重結合の一方の側の上の前記炭素原子にヒドロキシル基を有する。これらの基の組み合わせにより高い電子密度の領域が生じて分子分極が形成される。また、この領域の各側部に対称な高度に分岐した基が存在し前記分子に二つの疎水性領域を供給している。全ての前記分子は、疎水性−親水性−疎水性構造を持っており、該分子を良好な濡れ剤すなわち表面張力減少剤にしている。J.Schwartzらの“Acetylenic diol-based additives help glove makers meet quality standards”（Elastomerics, 第１６〜１８頁、１９８９年１２月）を参照されたい。好適なアセチルジオールには、米国ペンシルベニア州アレンタウンに所在のAir Products and Chemicals,Inc. からの次の市販品が含まれる。Surfynol（登録商標）１０４（２，４，７，９−テトラメチル−５−デシン−４，７−ジオール）、Surfynol（登録商標）１０４Ｅ（Surfynol（登録商標）１０４／エチレングリコール、５０／５０）、Surfynol（登録商標）４４０（Surfynol（登録商標）１０４＋３．５モルエチレンオキサイド）、Surfynol（登録商標）４６５（Surfynol（登録商標）１０４＋１０モルエチレンオキサイド）、およびDynol （登録商標）６０４（エトキシル化アセチルジオールの混合物）。
【００３１】
前記アセチルジオールは、好ましくは、米国ペンシルベニア州アレンタウンに所在のAir Products and Chemicals, Inc.から市販されているDynol(登録商標）６０４およびSurfynol（登録商標）４００シリーズなどのエトキシル化アセチレンジオールである。Dynol(登録商標）６０４が好適であり、それはより良い潤滑性をもたらすからである。前記アセチレンジオールはアセチレンジオールが少なくとも０．０１重量％から、例えば、２重量％までを含む水溶液などのように、溶液形態で使用する。このアセチレンジオールは混合液、すなわち、組み合わせて使用しても良い。
【００３２】
本発明に有用な変性シリコーンは親水性の非イオン性シリコーンである。このようなシリコーンの例としては、米国コネチカット州ダンベリイに所在のOSi Specialties,Inc.から市販されているNuWet(登録商標）１００、NuWet(登録商標）３００およびNuWet(登録商標）５００がある。NuWet(登録商標）１００は、有機変性ポリジメチルシロキサン、さらに詳しくは、ポリアルキレンオキサイド変性ポリジメチルシロキサンとして記載されているコポリマーである。また、NuWet（登録商標）３００は、アミノ変性シリコーン−ポリエーテルコポリマーとして記載されているコポリマーである。前記アミノ変性の結果、この物質はアルカノールアミンの報告可能量を持つ。NuWet(登録商標）５００は、有機変性ポリジメチルシロキサン（＞６５％）とエトキシル化アルキル（＜２０％）との混合物である。エチレンオキサイドの報告可能量が存在する（＜２０％；ＭＳＤシート当たりの上限濃度は０．０００２％である）。下記の表に、これら３つの物質の物理特性を示す。
【００３３】
0003729305.tif 000003
【００３４】
ＯＳｉの製品報告によれば、以下の非水性希釈溶液が有用であることが判明した。
エチレン−プロピレンオキサイドポリマー（Ucon 50HB 100、Union Carbide社）
メチルソヤーテ（methyl soyate）（Emery 2235、Henkel社）
メチルソオレエート（methyl oleate）（Emerest 2301、Henkel社）
メチルカノレート（methyl cannolate）（Emery 2231、Henkel社）
プロピレンカルボネート（Arco社）
オレイルアルコール（Novol、Croda社）
【００３５】
これらの物質の水溶液または分散液を調製する場合、ＯＳｉは、中程度の速度（約３００ｒｐｍから約４００ｒｐｍ）で合計量の水を攪拌しながらこの水の渦の中に前記シリコーンを注ぐことを推奨している。混合は、均一な溶液もしくは均一な分散液が得られるまで続ける。非水性溶液または分散液は、同様の方法で調製するが、約１５０ｒｐｍから約２００ｒｐｍで透明な混合液が得られるまで混合することが異なる。
【００３６】
米国特許第４，６９０，９５５号公報(Kilgourら）、第４，７６９，１７４号公報(Kilgour）、第４，８４７，３９８号公報(Mehtaら）および第４，８５７，５８３号公報（Austinら）には、多数の有機変性ポリシロキサンコポリマー（すなわち、有機変性シリコーン）およびその製造方法が開示されている。このようなコポリマーにはヒドロキシル基が含まれる。前記アミノ変性は、まず、前記ヒドロキシル基に対してハロゲンを置換することによって実施される。次に、前記ハロゲンをアンモニアまたはアミンと反応させて前記ハロゲンに対してアミノ基を置換する。この後者の方法はハロゲンのアンモノリシスと呼ばれている。あるいは、アミノ変性ポリシロキサン（すなわち、アミノ変性シリコーン）は、米国特許第３，９０５，８２３号公報（Piskoti)にしたがって調製してもよく、参考例として本明細書に記載されている。その中でアミノ変性ポリシロキサンは、有機変性ポリシロキサン（すなわち、有機変性シリコーン）と、アミノ官能性シランまたはシロキサンとを混合し、その後、塩基触媒、例えば、アルカリ金属ヒドロキシド類、アルコキシド類、ハイドライド類、アルキル類、アルケニル類およびアリル類、およびシラノエート類の存在下で前記混合物を検量することにより調製している。
【００３７】
前記変性シリコーンは、一般に少なくとも０．０５重量％から、例えば、５重量％までの変性シリコーンを含む水溶液などのような溶液の形態で使用される。潤滑性組成物のコーティング層は、前記着用者に接触する表面の全部にコートする必要はない。湿った面に対するスリップ性を向上するに充分な量の潤滑性組成物を塗布することだけが必要とされる。医療用または歯科用の手袋において、その外部表面に最大の把持力が得られるためには、実施可能な限度まで前記着用者に接触する表面に前記潤滑性組成物を保持することが好ましい。前記潤滑性組成物は、全重量の約０．２％から約２％の潤滑性組成物を含む水溶液にて塗布することができる。前記製品をその型から剥離する前にこのような溶液に前記製品を浸漬するか、このような溶液を前記製品に噴霧するか、塗布してもよい。あるいは、前記製品をその型から剥がした後に前記潤滑性組成物を塗布することができる。
【００３８】
前記エラストマー基体の着用者に接触する表面に前記微粒子含有コーティングを塗布する方法は、一部、前記基体の特性と、前記手袋または他の製品が型をエラストマーポリマーラテックス中に浸漬して形成されるのか、あるいは前記ラテックスポリマーの好適な溶媒による溶液中に浸漬して形成されるのか、に依存している。本発明のエラストマー基体製品の製造方法は当業者に周知である。
【００３９】
製品が複合天然ゴムラテックスから形成される場合、その型の上の堆積層は、通常の方法でビード化されるとともに溶脱されて、次に、乾燥され、加硫される。前記コーティングは、通常、前記型の上の堆積層を、次に、前記コーティング物質、すなわち、バインダーとミクロ粒子との水性懸濁液中に浸漬することによって塗布される。次に、堆積層およびコーティング層を加熱して乾燥し前記ゴムの加硫を完了する。
【００４０】
分散液中の他の基体ポリマー、例えば、ポリウレタンを含むラテックス、型も同様に処理されるが、当業者によって容易に判断されるように加硫工程は全ての場合に必要なわけではない。
【００４１】
当業者に明らかなように、様々な随意選択成分をこれらの製品に組み入れても良い。例えば、前記製品が手袋である場合には、着用および使用を良好にするアンチブロック剤を用いても良い。このアンチブロック剤は、好ましくは、前記コーティング混合物に水性エマルジョン（例えば、１〜２％）の形態で添加されるポリウレタンワックスなどの低温溶融ワックス（融点が約１００°Ｃから約１５０°Ｃ）である。このワックスの粒径は、前記製品の表面の形態を阻害しないためには、好ましくは、１μｍ未満である必要がある。
【００４２】
本発明によれば、粉末潤滑剤を用いない手袋の連続製造法の一実施例は、以下のように要約される。
（ｉ） 手袋の型の上に凝固剤を浸漬コーティングし、
（ii） 前記凝固剤層の上にエラストマー層を浸漬コーティングし、
（iii) 前記エラストマー製品を熱水中で溶脱し、
（iv） 前記エラストマーを加熱して硬化させ、
（ｖ） 前記手袋を塩素化し
（vi） 前記手袋および残留塩素を中和し、
（vii) 前記手袋をすすぎ洗浄し、
（viii） 前記手袋を潤滑性組成物により処理し、
（ix） 前記潤滑剤処理した手袋を乾燥し、そして
（ｘ） 前記手袋をその型から剥離し、それによって、前記手袋を裏返す。
前記エラストマーが塩素化されない場合は、工程（ｖ）から（vii)は省略することができる。
【００４３】
本発明によれば、粉末潤滑剤を用いない手袋の連続製造法の他の実施例は以下のように要約される。
（ａ） 粉末潤滑剤を塗布した手袋の一般的製造方法であり、以下の工程による。
（ｉ） 手袋の型の上に凝固剤を浸漬コーティングし、
（ii） 前記凝固剤層の上にエラストマー層を浸漬コーティングし、
（iii) 前記エラストマー製品を熱水中で溶脱し、
（iv） 前記エラストマーを加熱して硬化させ、
（ｖ） 前記硬化エラストマー上に澱粉スラリーを浸漬コーティングし、そして、
（vi） 前記手袋をその型から剥離して、前記手袋を裏返す。
【００４４】
（ｂ） 塩素化を行わずに製造した前記粉末潤滑剤を塗布した手袋を、次に、前記潤滑性組成物により処理する。
（ｉ） 前記粉末潤滑剤を塗布した手袋を裏返して洗浄し、（ii） 前記手袋を塩素化し、（iii) 前記手袋および残留塩素を中和し、（iv） 前記手袋をすすぎ洗浄し、（ｖ） 前記手袋を潤滑性組成物により処理し、（vi） 前記潤滑剤処理した手袋を乾燥し、そして（vii) 前記手袋を裏返して、再び乾燥する。
【００４５】
前記塩素化された粉末潤滑剤の付着していない手袋に前記潤滑性組成物を塗布すると、この手袋は湿った／乾燥した手にはめるときに優れた潤滑性を発揮する。前記（ａ）部分の工程は、粉末潤滑剤を塗布した手袋を購入するのであれば省略される。同様に、工程（ｂ）（ii）〜（iv）も省略される。
【００４６】
本発明の前記一実施例の工程を拡張した場合を以下に説明する。第一に、洗浄工程において、例えば、典型的に陶器から形成された手型を洗浄して前製造過程で付着した残査を除去する。次に、洗浄した型を乾燥し、この型を予熱した炉の中を通して残留水を蒸発させることによって残留水を除去する。
【００４７】
次に、予熱した型を、凝固剤、粉末源および界面活性剤を含む浴の中に浸漬コーティングする。前記凝固剤は、好ましくは、前記エマルジョンの保護系を破壊するカルシウムイオンを含んでおり、前記保護系の破壊により前記型の上にラテックスを堆積することが可能になる。前記粉末は、炭酸カルシウム粉末が好ましく、この粉末は後で剥離剤として作用する。あるいは、前記粉末源は、Jourg の米国特許第４，３１０，９２８号公報にしたがって、手袋の滑りを補助するために前記凝固剤中に前記リポ化合物および界面活性剤を混合して使うことによって省略しても良い。前記界面活性剤は、良好な濡れをもたらして、前記型と堆積ラテックスとの間に、特にカフ領域に、メニスカスが形成されたり、空気が捕らえられるのを防止する。このような界面活性剤の例としては、アセチレンジオールがある。前述したように、前記型は前記乾燥工程で予熱されており、その残留熱によって前記型の表面の硝酸カルシウム、炭酸カルシウム粉末および界面活性剤から水を乾燥除去される。
【００４８】
次に、コーティングされた型をタンクに満たされたラテックス中に浸漬する。このラテックスは、例えば、安定剤を加えた天然ゴムラテックス、酸化防止剤、活性剤、反応促進剤、および加硫剤を含んでおり後者はすべて粉末形態である。前記安定剤は、好ましくは、燐酸塩型の界面活性剤である。前記酸化防止剤は、好ましくは、フェノール型であり、例えば、米国ニュージャージー州フォードに所在のPMC Specialty Group 社から市販されているAntioxidant 2246（２，２’−メチレンビス（４−メチル−６−ｔ−ブチルフェノール））である。前記反応促進剤は、例えば、ジチオカルバメイトでよい。前記加硫剤は、好ましくは、硫黄もしくは硫黄含有化合物である。これらの物質を用いる場合、安定剤、酸化防止剤、活性剤、反応促進剤および加硫剤をボールミルまたは粉砕器（attritor）を用いて団粒が形成されるのを避けて水に分散させる。次に、この分散液を前記ラテックス中に混合する。オゾン化防止剤として用いられる懸濁ワックスを、次に、前記ラテックス混合液に添加する。次に、前記コーティングされた型を前記ラテックス組成液に浸漬して型の上に堆積させる層の厚みを（一回の浸漬の場合）浸漬時間により調節する。この時間は、外科用手袋の場合、約５秒から約２０秒、例えば、約１２秒であり、歯科用手袋の場合は約２０秒から約７０秒、例えば、約５０秒である。
【００４９】
前記ラテックスで今コーティングされた型を、次ぎに、溶脱タンクの中に浸漬する。前記溶脱タンクの中には、熱水が循環しており全ての水溶性化合物を、例えば、天然ラテックスの中に含まれている残留硝酸カルシウムや蛋白質を溶脱する。この溶脱工程は、タンク内の熱水の温度が約１２０°Ｆで、約１２分間、続ける。
【００５０】
次ぎに、前記型を前記溶脱浴からビードおよび印刷ステーションに引き出す。このステーションで、手袋の頂部すなわち端部を予め決めた量だけ丸めることにより手袋の端部のカフ領域の周囲にビードを形成する。次ぎに、会社のロゴ、寸法および遡ることのできる製造日を、手袋の外面に、例えば、型表面のラテックスコーティング層にインクを噴射することによって印刷する。
【００５１】
次ぎに、前記ラテックスをコーティングした型を硬化ステーションに送り、このステーションで型のコーティング層中の天然ゴムを典型的に炉の中で加硫し、それによって前記ゴムを加熱硬化する。この硬化ステーションは、初めは型のラテックスコーティング層中の残留水を全て蒸発し、次ぎに、より高温度で加硫する。例えば、約２２０°Ｆから約２４０°Ｆの温度で行う加硫工程に伴って、１９０°Ｆから２００°Ｆの間で、乾燥される。この全ての工程を、合計約４０分間から４５分間、持続してもよい。例えば、炉を４つの異なった領域に分けて、温度を順に高くしたこれらの領域の中に型を通過させてもよい。一つの例は、４つの領域を持つ炉であり、最初の二つの領域では乾燥に専念し、第２の二つの領域では予備加硫工程を行う。各領域は少しずつ温度が高くしておく、例えば、第１の領域は約１８０°Ｆ、第２の領域は約２００°Ｆ、第３の領域は２２０°Ｆ、そして最後の領域は約２４０°Ｆの温度にする。この場合、型が一領域内に滞留する時間は約１０分かそこらである。前記型のラテックスコーティング層に含まれている反応促進剤および加硫剤は天然ゴムの架橋に用いられる。加硫剤は、異なったゴムセグメント間の硫黄架橋を形成し、反応促進剤は、硫黄架橋の形成を早める。
【００５２】
次ぎに、今や、その上に硬化したゴム手袋を有する型を澱粉スラリー中に浸漬する。従来の粉末が付着した手袋は、この時点で引き出されて包装される。前記スラリーには澱粉やシリコーンが含まれ、例えば、人の手に従来の手袋を填める場合のはめ易さを改善する。前記澱粉は、好ましくは、エピクロルヒドリン架橋澱粉である。また、前記シリコーンは、前記型から手袋を剥がす間にブロッキングしないようにし、乾燥した手に対する着用を助ける。したがって、この手袋は、その表面に澱粉粉末を有し、この粉末は前記表面に大まかに付着している。次ぎに、前記手袋を型から剥がし、それにより、手袋の裏側が表側になり、逆に表側が裏側になる。次ぎに、この手袋をサイズごとに仕分けし、適合性を検査する。
【００５３】
以上の工程は、使用者の手に着用しやすくするための先行技術の粉末が付着された手袋の製造に用いられている工程である。これらの手袋を製造するよりはむしろこのような先行技術の手袋を得て、以下の方法で処理することが大切である。
【００５４】
これらの粉末が付着した手袋を再び裏返しにする。したがって、手袋は、型から剥がす前の状態と同じ配置となる。裏返した手袋を洗浄して、手袋から粉末と澱粉を除去する。この洗浄は、外気温度の上水道水で行い、必要に応じて繰り返す。
【００５５】
次ぎに、洗浄した手袋を塩素化する。連続工程を用いる場合は、前記硬化ステーションを過ぎ、まだ型に取り付いたままの硬化手袋を、次ぎに、塩素化し、その間の工程を省略する。塩素化、すなわち、より一般的にはハロゲン化は、当業者に周知の全ての好適な方法にて実施することができる。このような方法には、（１）水性混合液に塩素ガスを直接注入し、（２）高濃度の漂白粉末と塩化アンモニウムを水に混合し、（３）塩水電気分解により塩素化水を生成し、そして（４）酸性漂白する、工程が含まれる。例えば、米国特許第３，４１１，９８２号公報（Kavalir)、第３，７４０，２６２号公報（Agostinelli)、第３、９９２、２２１号公報(Homsyら；しかし、塩素ガスで外部表面を処理するよりむしろ、あるいはそれに加えて、着用者に接触する表面を処理するために変更されている。）、第４，５９７，１０８号公報（Momose）、および第４，８５１，２６６号公報（Momose）を参照されたい。一つの好適な方法では、流水中に塩素ガスを注入し、この塩素化水を前記洗浄した手袋を収納した塩素化装置（閉鎖容器）内に供給する。塩素の濃度は、モニターすることができ、塩素化の程度をコントロールするべく制御される。塩素濃度は、典型的には少なくとも約５００ｐｐｍ、好ましくは、約５００ｐｐｍから約１２００ｐｐｍ、例えば、約８００ｐｐｍである。この塩素化工程の持続時間は同様に塩素化の程度をコントロールするために制御される。この持続時間は、約３分間から約２０分間、例えば、７分間である。つぶされた状態にある手袋では、塩素化は着用者に接触する表面、すなわち、手袋の着用側においてより多く、手袋の非着用側ではより少ない。
【００５６】
他の好適な方法では、手袋は前面積み込み型の工業用洗浄機を含むとともに、後でｐＨ２から約ｐＨ３に酸性化される漂白剤が充填された水浴を有する塩素化装置内に置くことにより塩素化する。この塩素濃度は、約０．０５重量％から約０．３重量％、例えば、約０．１重量％である。持続時間は、約３分間から約２５分間である。再度述べるが、手袋の着用側の塩素化量は、手袋の非着用例の塩素化量よりも多い。非着用側の塩素化程度が大きい場合は、手袋を再び裏返して塩素化固定を繰り返すことになる。
【００５７】
次ぎに、前記酸性漂白剤を、好ましくは、水酸化アンモニウム、あるいはチオ硫酸ナトリウムによって中和する。この工程では、前記塩素化装置内の充填酸性水を中和し、水酸化アンモニウムを使用する場合では、過剰の塩素を塩化アンモニウムに変えて抑え込む。
【００５８】
前記工業用の清浄機内において前記塩素化された手袋は、次ぎに、上水道水で、外気温度で、すすぎ洗いする。この洗浄サイクルを必要に応じて繰り返す。一旦、全ての水を前面積み込み型の洗浄機から排出し、手袋を逆さまにして過剰の水を排出する。
【００５９】
次ぎに、潤滑性溶液を、手袋を収納した前記塩素化装置内に添加し、約５分間逆さまにする。これにより前記着用側に前記潤滑性溶液をコーティングする。前記潤滑性溶液を前記塩素化装置から排出し、再使用に供する。再使用する場合には、前記潤滑性溶液は、好ましくは、もう一度再使用する。
【００６０】
次ぎに、前記コーティングした手袋を乾燥機に入れ、約１１０°Ｆで、約１０分間から１５分間乾燥し、その着用表面を乾燥する。次ぎに、手袋を再び裏返し、その非着用側を約１２０°Ｆで、約２５分間乾燥する。
【００６１】
以上、本発明にかかる手袋の製造における一連の処理を説明した。粉末を付着させた手袋が入手できるか、塩素化した手袋を入手できる場合は、それ以前の工程を省略することができ、処理を適切な工程から開始すればよい。
【００６２】
以下の実施例および比較例においては、以下の追加指定商品を用いる：NeoRez（登録商標）XR-9624 は、米国マサチューセッツ州、ウィルミントンに所在のZeneca Resins 社（正式には、ICI Resins社）から市販されている脂肪族ポリウレタン水性分散液である。Vedoc(登録商標）VP180 は、ポリエステルを主成分とするポリウレタン粉末である。
【００６３】
（参考例 I）
発明の詳細な説明の欄で説明した一般的な方法により、粉末を付着させた手袋を製造する。
別ラインで、前記粉末を付着させた手袋の塩素化を行い、粉末が付着していない手袋を得て、この手袋を以下の一連の工程にかけた。
（１） 粉末の付着した手袋を裏返して、洗浄し、
（２） 前記洗浄した手袋を塩素化し、
（３） 前記手袋と残留塩素を中和し、
（４） 塩素化し、中和した手袋をすすぎ洗いし、
（５） 手袋を引き出して余分な水を手袋から除去し、
（６） 次に、前記塩素化した手袋を下記の潤滑性組成物により処理する。
【００６４】
0003729305.tif 000004
【００６５】
（７） 潤滑性組成物による処理の後、処理した手袋を乾燥し、
（８） 潤滑処理した手袋を裏返して、再乾燥する。工程の終了した手袋は粉末潤滑剤は全く付着しておらず、湿った／乾燥した手の着用に対して、優れた潤滑性を示した。
【００６６】
（実施例 I）
前記参考例 Iの一般的手順に従って、下記の潤滑性組成物を用いて手袋を形成した。
0003729305.tif 000005
工程の終了した手袋は粉末潤滑剤は全く付着しておらず、湿った／乾燥した手の着用に対して優れた潤滑性を示した。
【００６７】
（参考例 II）
0003729305.tif 000006
工程の終了した手袋は粉末潤滑剤は全く付着しておらず、湿った／乾燥した手の着用に対して優れた潤滑性を示した。
【００６８】
（参考例 III）
天然ゴムラテックスの層を手袋の型の表面に、平均厚み１５０ミクロンメータに、塗布し、次ぎに、この型を下記のブロッキング防止コーティング組成液に浸漬した。
0003729305.tif 000007
【００６９】
前記組成液の層を前記天然ゴムラテックス層の上に堆積した。次ぎに、この層を硬化し澱粉スラリー中に浸漬した。この手袋をその型から、この手袋を裏返すようにして剥がした。本発明に関連して使用するに好適なポリマーコーティングした手袋の製造方法は、米国特許第５，２８４，６０７号公報に開示されている。前記手袋の塩素化と潤滑処理を参考例Ｉの一般手順に従って、別ラインで行った。工程の終了した手袋は粉末潤滑剤は全く付着しておらず、湿った／乾燥した手の着用に対して優れた潤滑性を示した。
【００７０】
【発明の効果】
本発明を最初に外科医用の手袋に関して説明した。前に述べたように、本発明は、コンドーム、医師や獣医の外科医によって用いれる実験を目的にした手袋（このような手袋はしばしば乾燥した手に着用される）、カテーテル、尿管、シート、シースおよびシース型の失禁用器具などの、他の皮膚または組織に接触するフレキシブルなエラストマー製品にも、同様に適用可能である。
【００７１】
本発明を尿管やカテーテルなどの製品に用いる場合は、その外部表面（この表面は着用者に接触する表面である）に前記潤滑性組成物をコーティングし、コンドームの場合は、内部および／または外部表面を前記潤滑性組成物で処理する。
【００７２】
本発明の具体的な実施態様は以下の通りである。
（Ａ）フレキシブルなエラストマー製品の表面を潤滑性組成物で処理することからなるフレキシブルなエラストマー製品の処理方法であって、前記潤滑性組成物が、第１の組成物と第２の組成物とからなる群から選ばれ、前記第１の組成物が、アセチレンジオールと、有機変性シリコーン、アミノ変性シリコーンおよびカチオン性界面活性剤からなる群から選ばれた少なくとも一つの化合物と、からなり、前記第２の組成物が、カチオン性界面活性剤と、有機変性シリコーン、アミノ変性シリコーンおよびアセチレンジオールからなる群から選ばれた少なくとも一つの化合物と、からなることを特徴とするフレキシブルなエラストマー製品の処理方法。
（１）前記カチオン性界面活性剤が、１−ヘキサデシルピリジニウムクロライド一水和物であることを特徴とする実施態様Ａに記載の方法。
（２）前記処理工程の前に、本方法は、さらに、該製品の表面を塩素化し、そして該製品の表面と残留塩素とを中和する工程を、有することを特徴とする実施態様Ａに記載の方法。
（Ｂ）着用者に接触する表面を有するフレキシブルなエラストマー製品であって、湿った皮膚に対して前記着用者に接触する表面の潤滑性を大幅に向上させる潤滑性組成物が前記着用者に接触する表面に塗布されてなり、前記潤滑性組成物が、第１の組成物と第２の組成物とからなる群から選ばれ、前記第１の組成物が、アセチレンジオールと、有機変性シリコーン、アミノ変性シリコーンおよびカチオン性界面活性剤からなる群から選ばれた少なくとも一つの化合物と、からなり、前記第２の組成物が、カチオン性界面活性剤と、有機変性シリコーン、アミノ変性シリコーンおよびアセチレンジオールからなる群から選ばれた少なくとも一つの化合物と、からなることを特徴とするフレキシブルなエラストマー製品。
（３）該製品が外科医用の手袋であることを特徴とする実施態様Ｂに記載の製品。
（４）前記カチオン性界面活性剤が、１−ヘキサデシルピリジニウムクロライド一水和物であることを特徴とする実施態様Ｂに記載の製品。
【００７３】
（Ｃ）粉末潤滑剤を使用することなしに、湿った、あるいは乾燥した哺乳類の組織に対してスリップ特性を示すフレキシブルな製品であって、着用者に接触する表面を有し、エラストマー物質からなる基体層と、湿った面に対してスリップ性を付与する量の潤滑性組成物であり、前記着用者に接触する表面に塗布されている潤滑性組成物と、を有してなり、前記潤滑性組成物が、第１の組成物と第２の組成物とからなる群から選ばれ、前記第１の組成物が、アセチレンジオールと、有機変性シリコーン、アミノ変性シリコーンおよびカチオン性界面活性剤からなる群から選ばれた少なくとも一つの化合物と、からなり、前記第２の組成物が、カチオン性界面活性剤と、有機変性シリコーン、アミノ変性シリコーンおよびアセチレンジオールからなる群から選ばれた少なくとも一つの化合物と、からなることを特徴とするフレキシブルなエラストマー製品。
（５）該製品が外科医用の手袋であることを特徴とする実施態様Ｃに記載の製品。
（６）前記カチオン性界面活性剤が、１−ヘキサデシルピリジニウムクロライド一水和物であることを特徴とする実施態様Ｃに記載の製品。
（７）前記エラストマーが、天然ゴム、ポリウレタン、共役ジエンのホモポリマー、少なくとも二つの共役ジエンのコポリマー、少なくとも一つの共役ジエンと少なくとも一つのビニルモノマーとのコポリマー、およびそれらの組み合わせからなる群から選ばれることを特徴とする実施態様Ｃに記載の製品。
（８）前記エラストマーが天然ゴムであることを特徴とする実施態様７に記載の製品。
（９）前記エラストマーがポリウレタンであることを特徴とする実施態様７に記載の製品。
【００７４】
（１０）該製品が第１のエラストマー層と第２のエラストマー層を有し、前記第１のエラストマー層のエラストマーが天然ゴムであり、前記第２のエラストマー層のエラストマーがポリウレタンであることを特徴とする実施態様７に記載の製品。
（１１）前記エラストマーが共役ジエンのホモポリマーであることを特徴とする実施態様７に記載の製品。
（１２）前記エラストマーがネオプレンであることを特徴とする実施態様１１に記載の製品。
（１３）前記共役ジエンがイソプレンであることを特徴とする実施態様１１に記載の製品。
【００７５】
（１４）前記エラストマーが少なくとも一つの共役ジエンと少なくとも一つのビニルモノマーのコポリマーであることを特徴とする実施態様７に記載の製品。
（１５）前記エラストマーがニトリルゴムであることを特徴とする実施態様１４に記載の製品。
（１６）前記エラストマーがスチレン−イソプレン−スチレンブロックコポリマーであることを特徴とする実施態様１４に記載の製品。
（１７） 前記エラストマーがスチレン−ブタジエン−スチレンブロックコポリマーであることを特徴とする実施態様１４に記載の製品。